【手続補正書】
【提出日】平成27年8月25日(2015.8.25)
【手続補正１】
【補正対象書類名】特許請求の範囲
【補正対象項目名】全文
【補正方法】変更
【補正の内容】
【特許請求の範囲】
【請求項１】
水、少なくとも１つの非イオン性の両親媒性ポリマーおよび少なくとも１つの界面活性剤を含む降伏応力流体組成物であって、前記組成物の全重量に対して前記ポリマーの濃度が０．５〜５ｗｔ％の範囲にあり、前記界面活性剤の濃度が１〜３０ｗｔ％の範囲（活性重量に対して）にあり、前記ポリマーが少なくとも１つの親水性モノマーおよび少なくとも１つの疎水性モノマーを含むモノマー組成物から重合されており、前記親水性モノマーがヒドロキシ（Ｃ１〜Ｃ５）アルキル（メタ）アクリレート、Ｎ−ビニルアミド、アミノ基含有モノマーまたはその混合物から選択され；前記疎水性モノマーが、（メタ）アクリル酸と１〜３０個の炭素原子を含むアルコールのエステル、１〜２２個の炭素原子を含む脂肪族カルボン酸のビニルエステル、１〜２２個の炭素原子を含むアルコールのビニルエーテル、ビニル芳香族モノマー、ハロゲン化ビニル、ハロゲン化ビニリデン、会合性モノマー、半疎水性モノマーまたはその混合物から選択される組成物。
【請求項２】
前記ヒドロキシ（Ｃ１〜Ｃ５）アルキル（メタ）アクリレートが式：
【化１２】
2014530260.tif 000001
（式中、Ｒは水素またはメチルであり、Ｒ１は１〜５個の炭素原子を含む二価アルキレン部分であり、前記アルキレン部分は任意選択で１つまたは複数のメチル基で置換されていてよい）
で表される少なくとも１つの化合物から選択される、請求項１に記載の組成物。
【請求項３】
前記アミノ基含有モノマーが、（メタ）アクリルアミド、ジアセトンアクリルアミドおよび構造的に以下の式：
【化１３】
2014530260.tif 000002
（式中、Ｒ２は水素またはメチルであり、Ｒ３は水素、Ｃ１〜Ｃ５アルキルおよびＣ１〜Ｃ５ヒドロキシアルキルから独立に選択され、Ｒ４はＣ１〜Ｃ５アルキルまたはＣ１〜Ｃ５ヒドロキシアルキルから独立に選択され、Ｒ５は水素またはメチルであり、Ｒ６はＣ１〜Ｃ５アルキレンであり、Ｒ７は水素またはＣ１〜Ｃ５アルキルから独立に選択され、Ｒ８はＣ１〜Ｃ５アルキルから独立に選択される）
で表される少なくとも１つのモノマーまたはその混合物から選択される、請求項１または２に記載の組成物。
【請求項４】
前記Ｎ−ビニルアミドが、ラクタム環部分中に４〜９個の原子を含むＮ−ビニルラクタムから選択され、環炭素原子は、任意選択で１つまたは複数のＣ１〜Ｃ３低級アルキル基で置換されていてよい、請求項１〜３に記載の組成物。
【請求項５】
（メタ）アクリル酸と１〜３０個の炭素を含むアルコールの前記エステルが、式：
【化１４】
2014530260.tif 000003
（式中、Ｒ９は水素またはメチルであり、Ｒ１０はＣ１〜Ｃ２２アルキルである）
で表される少なくとも１つの化合物から選択される、請求項１〜４に記載の組成物。
【請求項６】
１〜２２個の炭素原子を含む脂肪族カルボン酸の前記ビニルエステルが式：
【化１５】
2014530260.tif 000004
（式中、Ｒ１１は、アルキルまたはアルケニルであってよいＣ１〜Ｃ２２脂肪族基である）
で表される少なくとも１つの化合物から選択される、請求項１〜５に記載の組成物。
【請求項７】
１〜２２個の炭素原子を含むアルコールの前記ビニルエーテルが式：
【化１６】
2014530260.tif 000005
（式中、Ｒ１３はＣ１〜Ｃ２２アルキルである）
で表される少なくとも１つの化合物から選択される、請求項１〜６に記載の組成物。
【請求項８】
前記会合性モノマーが、（ｉ）エチレン性不飽和末端基ポーション；（ｉｉ）ポリオキシアルキレン中央部ポーションおよび（ｉｉｉ）８〜３０個の炭素原子を含む疎水性末端基ポーションを含むか、または
前記会合性モノマーが、式ＶＩＩおよび／またはＶＩＩＡ：
【化１７】
2014530260.tif 000006
（式中、Ｒ１４は水素またはメチルであり；Ａは−ＣＨ２Ｃ（Ｏ）Ｏ−、−Ｃ（Ｏ）Ｏ−、−Ｏ−、−ＣＨ２Ｏ−、−ＮＨＣ（Ｏ）ＮＨ−、−Ｃ（Ｏ）ＮＨ−、−Ａｒ−（ＣＥ２）ｚ−ＮＨＣ（Ｏ）Ｏ−、−Ａｒ−（ＣＥ２）ｚ−ＮＨＣ（Ｏ）ＮＨ−、または−ＣＨ２ＣＨ２ＮＨＣ（Ｏ）−であり；Ａｒは二価アリーレン（例えば、フェニレン）であり；ＥはＨまたはメチルであり；ｚは０または１であり；ｋは０〜３０の範囲の整数であり、ｍは０または１であり、ただし、ｋが０である場合、ｍは０であり、ｋが１〜３０の範囲である場合、ｍは１であり；Ｄはビニルまたはアリル部分を表し；（Ｒ１５−Ｏ）ｎはポリオキシアルキレン部分であり、これはＣ２〜Ｃ４オキシアルキレン単位のホモポリマー、ランダムコポリマーまたはブロックコポリマーであってよく、Ｒ１５はＣ２Ｈ４、Ｃ３Ｈ６またはＣ４Ｈ８およびその組合せから選択される二価アルキレン部分であり；ｎは一態様では２〜１５０、他の態様では１０〜１２０、さらなる態様では１５〜６０の範囲の整数であり；Ｙは−Ｒ１５Ｏ−、−Ｒ１５ＮＨ−、−Ｃ（Ｏ）−、−Ｃ（Ｏ）ＮＨ−、−Ｒ１５ＮＨＣ（Ｏ）ＮＨ−または−Ｃ（Ｏ）ＮＨＣ（Ｏ）−であり；Ｒ１６は、Ｃ８〜Ｃ３０直鎖アルキル、Ｃ８〜Ｃ３０分枝状アルキル、Ｃ８〜Ｃ３０炭素環式アルキル、Ｃ２〜Ｃ３０アルキル置換フェニル、アラルキル置換フェニルおよびアリール置換Ｃ２〜Ｃ３０アルキルから選択される置換または非置換アルキルであり；Ｒ１６のアルキル基、アリール基、フェニル基は、ヒドロキシル基、アルコキシル基、ベンジル基  スチリル基およびハロゲン基からなる群から選択される１つまたは複数の置換基を任意選択で含む）
で表されるか、または
前記会合性モノマーが、式ＶＩＩＢ：
【化１８】
2014530260.tif 000007
（式中、Ｒ１４は水素またはメチルであり；Ｒ１５は、Ｃ２Ｈ４、Ｃ３Ｈ６およびＣ４Ｈ８から独立に選択される二価アルキレン部分であり、ｎは１０〜６０の範囲の整数を表し、（Ｒ１５−Ｏ）はランダムまたはブロック構成で配置されていてよく；Ｒ１６は、Ｃ８〜Ｃ３０直鎖アルキル、Ｃ８〜Ｃ３０分枝状アルキル、Ｃ８〜Ｃ３０炭素環式アルキル、Ｃ２〜Ｃ３０アルキル置換フェニル、アラルキル置換フェニルおよびアリール置換Ｃ２〜Ｃ３０アルキルから選択される置換または非置換アルキルであり、Ｒ１６のアルキル基、アリール基、フェニル基は、ヒドロキシル基、アルコキシル基、ベンジル基  スチリル基およびハロゲン基からなる群から選択される１つまたは複数の置換基を任意選択で含む）
で表される、請求項１〜７に記載の組成物。
【請求項９】
前記半疎水性モノマーが、（ｉ）エチレン性不飽和末端基ポーション；（ｉｉ）ポリオキシアルキレン中央部ポーション、および（ｉｉｉ）水素または１〜４個の炭素原子を含むアルキル基から選択される末端基ポーションを含むか、または
前記半疎水性モノマーが、式ＶＩＩＩおよびＩＸ：
【化１９】
2014530260.tif 000008
（式中、Ｒ１４は水素またはメチルであり；Ａは、−ＣＨ２Ｃ（Ｏ）Ｏ−、−Ｃ（Ｏ）Ｏ−、−Ｏ−、−ＣＨ２Ｏ−、−ＮＨＣ（Ｏ）ＮＨ−、−Ｃ（Ｏ）ＮＨ−、−Ａｒ−（ＣＥ２）ｚ−ＮＨＣ（Ｏ）Ｏ−、−Ａｒ−（ＣＥ２）ｚ−ＮＨＣ（Ｏ）ＮＨ−または−ＣＨ２ＣＨ２ＮＨＣ（Ｏ）−であり；Ａｒは二価アリーレン（例えば、フェニレン）であり；ＥはＨまたはメチルであり；ｚは０または１であり；ｋは０〜３０の範囲の整数であり、ｍは０または１であり、ただし、ｋが０である場合、ｍは０であり、ｋが１〜３０の範囲である場合、ｍは１であり；（Ｒ１５−Ｏ）ｎはポリオキシアルキレン部分であり、これはＣ２〜Ｃ４オキシアルキレン単位のホモポリマー、ランダムコポリマーまたはブロックコポリマーであってよく、Ｒ１５はＣ２Ｈ４、Ｃ３Ｈ６またはＣ４Ｈ８およびその組合せから選択される二価アルキレン部分であり；ｎは一態様では２〜１５０、他の態様では５〜１２０、さらなる態様では１０〜６０の範囲の整数であり；Ｒ１７は水素および直鎖または分枝状Ｃ１〜Ｃ４アルキル基から選択され；Ｄはビニルまたはアリル部分を表す）
で表される少なくとも１つのモノマーから選択されるか、または
前記半疎水性モノマーが、式ＶＩＩＩＡおよびＶＩＩＩＢ：
ＣＨ２＝Ｃ（Ｒ１４）Ｃ（Ｏ）Ｏ−（Ｃ２Ｈ４Ｏ）ａ（Ｃ３Ｈ６Ｏ）ｂ−Ｈ    ＶＩＩＩＡ
ＣＨ２＝Ｃ（Ｒ１４）Ｃ（Ｏ）Ｏ−（Ｃ２Ｈ４Ｏ）ａ（Ｃ３Ｈ６Ｏ）ｂ−ＣＨ３    ＶＩＩＩＢ
（式中、Ｒ１４は水素またはメチルであり、「ａ」は、一態様では０または２〜１２０、他の態様では５〜４５、さらなる態様では１０〜．２５の範囲の整数であり、「ｂ」は、一態様では０または２〜１２０、他の態様では５〜４５、さらなる態様では１０〜．２５の範囲の整数であり、ただし、「ａ」と「ｂ」が同時に０であることはない）
で表される少なくとも１つのモノマーから選択される、請求項１〜８に記載の組成物。
【請求項１０】
前記モノマー混合物が、前記ポリマー中に前記ポリマーの乾燥重量に対して０．０１〜１ｗｔ．％組み込まれるのに十分な量で存在する架橋性モノマーを含む、請求項１〜９に記載の組成物。
【請求項１１】
前記架橋性モノマーが、トリメチロールプロパンのポリアリルエーテル、ペンタエリスリトールのポリアリルエーテル、スクロースのポリアリルエーテルまたはその混合物から選択されるか、または前記少なくとも１つの架橋性モノマーが、ペンタエリスリトールジアリルエーテル、ペンタエリスリトールトリアリルエーテル、ペンタエリスリトールテトラアリルエーテルまたはその混合物から選択される、請求項１０に記載の組成物。
【請求項１２】
前記降伏応力流体の前記降伏応力が少なくとも０．１Ｐａ、または少なくとも０．５Ｐａ、または少なくとも１Ｐａである、請求項１〜１１に記載の組成物。
【請求項１３】
前記ポリマーがエマルジョンポリマーである、請求項１〜１２に記載の組成物。
【請求項１４】
前記降伏応力が少なくとも０．１Ｐａであり、前記降伏応力が、１Ｈｚ〜０．００１Ｈｚの周波数範囲から選択される固定周波数で測定される、請求項１３に記載の組成物。
【請求項１５】
前記エマルジョンポリマーが、少なくとも３０ｗｔ．％の少なくとも１つのＣ１〜Ｃ４ヒドロキシアルキル（メタ）アクリレート、１５〜７０ｗｔ．の少なくとも１つのＣ１〜Ｃ１２アルキル（メタ）アクリレート、５〜４０ｗｔ．％の少なくとも１つのＣ１〜Ｃ１０カルボン酸のビニルエステル（全モノマー重量に対して）および０．０１〜１ｗｔ．％の少なくとも１つの架橋剤（前記ポリマーの乾燥重量に対して）を含むモノマー混合物から重合されるか、または前記エマルジョンポリマーが、少なくとも３０ｗｔ．％の少なくとも１つのＣ１〜Ｃ４ヒドロキシアルキル（メタ）アクリレート、１５〜７０ｗｔ．の少なくとも１つのＣ１〜Ｃ１２アルキル（メタ）アクリレート、１〜１０ｗｔ．％の会合性モノマー、半疎水性モノマーまたはその混合物から選択される少なくとも１つのモノマー（全モノマー重量に対して）および０．０１〜１ｗｔ．％の少なくとも１つの架橋剤（前記ポリマーの乾燥重量に対して）を含むモノマー混合物から重合される、請求項１３または１４に記載の組成物。
【請求項１６】
前記エマルジョンポリマーが、ヒドロキシエチルメタクリレート、およびメチルメタクリレート、エチルアクリレート、ブチルアクリレート、酢酸ビニル、ネオデカン酸ビニル、デカン酸ビニル、会合性モノマー、半疎水性モノマーまたはその混合物から選択されるモノマーを含むモノマー混合物から重合されるか、または前記エマルジョンポリマーが、ヒドロキシエチルメタクリレート、エチルアクリレート、ブチルアクリレートならびに会合性および／または半疎水性のモノマーから選択されるモノマーを含むモノマー混合物から重合されるか、または前記エマルジョンポリマーが、ヒドロキシエチルメタクリレート、エチルアクリレート、ブチルアクリレートおよび酢酸ビニルを含むモノマー混合物から重合されるか、または前記エマルジョンポリマーが、ヒドロキシエチルメタクリレート、エチルアクリレート、ブチルアクリレートならびに会合性および／または半疎水性のモノマーから選択されるモノマーを含むモノマー混合物から重合される、請求項１５に記載の組成物。
【請求項１７】
前記会合性モノマーが、（ｉ）エチレン性不飽和末端基ポーション；（ｉｉ）ポリオキシアルキレン中央部ポーションおよび（ｉｉｉ）８〜３０個の炭素原子を含む疎水性末端基ポーションを含む、請求項１６に記載の組成物。
【請求項１８】
前記会合性モノマーが、式ＶＩＩおよび／またはＶＩＩＡ：
【化２０】
2014530260.tif 000009
（式中、Ｒ１４は水素またはメチルであり；Ａは−ＣＨ２Ｃ（Ｏ）Ｏ−、−Ｃ（Ｏ）Ｏ−、−Ｏ−、−ＣＨ２Ｏ−、−ＮＨＣ（Ｏ）ＮＨ−、−Ｃ（Ｏ）ＮＨ−、−Ａｒ−（ＣＥ２）ｚ−ＮＨＣ（Ｏ）Ｏ−、−Ａｒ−（ＣＥ２）ｚ−ＮＨＣ（Ｏ）ＮＨ−、または−ＣＨ２ＣＨ２ＮＨＣ（Ｏ）−であり；Ａｒは二価アリーレン（例えば、フェニレン）であり；ＥはＨまたはメチルであり；ｚは０または１であり；ｋは０〜３０の範囲の整数であり、ｍは０または１であり、ただし、ｋが０である場合、ｍは０であり、ｋが１〜３０の範囲である場合、ｍは１であり；Ｄはビニルまたはアリル部分を表し；（Ｒ１５−Ｏ）ｎはポリオキシアルキレン部分であり、これはＣ２〜Ｃ４オキシアルキレン単位のホモポリマー、ランダムコポリマーまたはブロックコポリマーであってよく、Ｒ１５はＣ２Ｈ４、Ｃ３Ｈ６またはＣ４Ｈ８およびその組合せから選択される二価アルキレン部分であり；ｎは一態様では２〜１５０、他の態様では１０〜１２０、さらなる態様では１５〜６０の範囲の整数であり；Ｙは−Ｒ１５Ｏ−、−Ｒ１５ＮＨ−、−Ｃ（Ｏ）−、−Ｃ（Ｏ）ＮＨ−、−Ｒ１５ＮＨＣ（Ｏ）ＮＨ−または−Ｃ（Ｏ）ＮＨＣ（Ｏ）−であり；Ｒ１６は、Ｃ８〜Ｃ３０直鎖アルキル、Ｃ８〜Ｃ３０分枝状アルキル、Ｃ８〜Ｃ３０炭素環式アルキル、Ｃ２〜Ｃ３０アルキル置換フェニル、アラルキル置換フェニルおよびアリール置換Ｃ２〜Ｃ３０アルキルから選択される置換または非置換アルキルであり；Ｒ１６のアルキル基、アリール基、フェニル基は、ヒドロキシル基、アルコキシル基、ベンジル基  スチリル基およびハロゲン基からなる群から選択される１つまたは複数の置換基を任意選択で含む）
で表されるか、または
前記会合性モノマーが、式ＶＩＩＢ：
【化２１】
2014530260.tif 000010
（式中、Ｒ１４は水素またはメチルであり；Ｒ１５は、Ｃ２Ｈ４、Ｃ３Ｈ６およびＣ４Ｈ８から独立に選択される二価アルキレン部分であり、ｎは１０〜６０の範囲の整数を表し、（Ｒ１５−Ｏ）はランダムまたはブロック構成で配置されていてよく；Ｒ１６は、Ｃ８〜Ｃ３０直鎖アルキル、Ｃ８〜Ｃ３０分枝状アルキル、Ｃ８〜Ｃ３０炭素環式アルキル、Ｃ２〜Ｃ３０アルキル置換フェニル、アラルキル置換フェニルおよびアリール置換Ｃ２〜Ｃ３０アルキルから選択される置換または非置換アルキルであり、Ｒ１６のアルキル基、アリール基、フェニル基は、ヒドロキシル基、アルコキシル基、ベンジル基  スチリル基およびハロゲン基からなる群から選択される１つまたは複数の置換基を任意選択で含む）
で表される、請求項１７に記載の組成物。
【請求項１９】
前記半疎水性モノマーが、（ｉ）エチレン性不飽和末端基ポーション；（ｉｉ）ポリオキシアルキレン中央部ポーション、および（ｉｉｉ）水素または１〜４個の炭素原子を含むアルキル基から選択される末端基ポーションを含む、請求項１６〜１８のいずれかに記載の組成物。
【請求項２０】
前記半疎水性モノマーが、式ＶＩＩＩおよびＩＸ：
【化２２】
2014530260.tif 000011
（式中、Ｒ１４は水素またはメチルであり；Ａは、−ＣＨ２Ｃ（Ｏ）Ｏ−、−Ｃ（Ｏ）Ｏ−、−Ｏ−、−ＣＨ２Ｏ−、−ＮＨＣ（Ｏ）ＮＨ−、−Ｃ（Ｏ）ＮＨ−、−Ａｒ−（ＣＥ２）ｚ−ＮＨＣ（Ｏ）Ｏ−、−Ａｒ−（ＣＥ２）ｚ−ＮＨＣ（Ｏ）ＮＨ−または−ＣＨ２ＣＨ２ＮＨＣ（Ｏ）−であり；Ａｒは二価アリーレン（例えば、フェニレン）であり；ＥはＨまたはメチルであり；ｚは０または１であり；ｋは０〜３０の範囲の整数であり、ｍは０または１であり、ただし、ｋが０である場合、ｍは０であり、ｋが１〜３０の範囲である場合、ｍは１であり；（Ｒ１５−Ｏ）ｎはポリオキシアルキレン部分であり、これはＣ２〜Ｃ４オキシアルキレン単位のホモポリマー、ランダムコポリマーまたはブロックコポリマーであってよく、Ｒ１５はＣ２Ｈ４、Ｃ３Ｈ６またはＣ４Ｈ８およびその組合せから選択される二価アルキレン部分であり；ｎは一態様では２〜１５０、他の態様では５〜１２０、さらなる態様では１０〜６０の範囲の整数であり；Ｒ１７は水素および直鎖または分枝状Ｃ１〜Ｃ４アルキル基から選択され；Ｄはビニルまたはアリル部分を表す）
で表される少なくとも１つのモノマーから選択されるか、または
前記半疎水性モノマーが、式ＶＩＩＩＡおよびＶＩＩＩＢ：
ＣＨ２＝Ｃ（Ｒ１４）Ｃ（Ｏ）Ｏ−（Ｃ２Ｈ４Ｏ）ａ（Ｃ３Ｈ６Ｏ）ｂ−Ｈ    ＶＩＩＩＡ
ＣＨ２＝Ｃ（Ｒ１４）Ｃ（Ｏ）Ｏ−（Ｃ２Ｈ４Ｏ）ａ（Ｃ３Ｈ６Ｏ）ｂ−ＣＨ３    ＶＩＩＩＢ
（式中、Ｒ１４は水素またはメチルであり、「ａ」は、一態様では０または２〜１２０、他の態様では５〜４５、さらなる態様では１０〜．２５の範囲の整数であり、「ｂ」は、一態様では０または２〜１２０、他の態様では５〜４５、さらなる態様では１０〜．２５の範囲の整数であり、ただし、「ａ」と「ｂ」が同時に０であることはない）
で表される少なくとも１つのモノマーから選択される、請求項１９に記載の組成物。
【請求項２１】
前記架橋剤が、平均で３個の架橋可能な不飽和官能基を有するモノマーから選択される、請求項１３〜２０のいずれかに記載の組成物。
【請求項２２】
前記モノマー混合物を保護コロイドの存在下で重合させる、請求項１３〜２１のいずれかに記載の組成物。
【請求項２３】
前記エマルジョンポリマーが、４０〜４５ｗｔ．％のヒドロキシエチルアクリレート、３０〜５０ｗｔ．％のエチルアクリレート、１０〜２０ｗｔ．％のブチルアクリレートならびに１〜５ｗｔ．％の少なくとも１つの会合性および／または半疎水性モノマー（全モノマー重量に対して）ならびに少なくとも１つの架橋剤を含むモノマー混合物から重合される、請求項１３〜２２のいずれかに記載の組成物。
【請求項２４】
ａ）水；
ｂ）ｉ）４０〜５０ｗｔ．％の少なくとも１つのヒドロキシ（Ｃ１〜Ｃ５）アルキル（メタ）アクリレートモノマー（全モノマーｗｔ．に対して）；
ｉｉ）１５〜７０ｗｔ．％の（Ｃ１〜Ｃ５）アルキル（メタ）アクリレートモノマーから選択される少なくとも２つの異なるモノマー（全モノマーｗｔ．に対して）；
ｉｉｉ）０．５〜５ｗｔ．％の会合性および／または半疎水性のモノマー；および
ｉｖ）一態様では０．０１〜１ｗｔ．％または０．１〜０．３ｗｔ．％の少なくとも１つの架橋剤（ポリマーの乾燥重量に対して）
を含むモノマー混合物から調製された１〜５ｗｔ．％の少なくとも１つの非イオン性の両親媒性エマルジョンポリマー；ならびに
ｃ）６〜２０ｗｔ．％のアニオン性界面活性剤および両性界面活性剤を含む界面活性剤混合物
を含む、請求項１３〜２３のいずれかに記載の降伏応力流体組成物。
【請求項２５】
不溶性物質、微粒子材料またはその組合せをさらに含む、請求項１３〜２４のいずれかに記載の組成物。
【請求項２６】
請求項１〜２５のいずれかに記載の降伏応力流体を含む、掘削地下累層において使用するための掘削流体。
【請求項２７】
請求項１〜２５のいずれかに記載の降伏応力流体を含む、破砕地下累層において使用するための液圧破砕流体。
【手続補正２】
【補正対象書類名】明細書
【補正対象項目名】００３６
【補正方法】変更
【補正の内容】
【００３６】
本明細書のためには、接頭辞「（メタ）アクリル」は「アクリル」と「メタクリル」を含む。例えば、「（メタ）アクリルアミド」という用語は、アクリルアミドとメタクリルアミドの両方を含む。
本発明は、例えば、以下を提供する。
（項目１）
水、少なくとも１つの非イオン性の両親媒性ポリマーおよび少なくとも１つの界面活性剤を含む降伏応力流体組成物であって、前記組成物の全重量に対して前記ポリマーの濃度が５ｗｔ．％または５ｗｔ．％未満であり、前記界面活性剤の濃度が３０ｗｔ．％または３０ｗｔ．％未満であり、前記ポリマーが少なくとも１つの親水性モノマー  少なくとも１つの疎水性モノマーを含むモノマー組成物から重合されており、前記親水性モノマーがヒドロキシ（Ｃ１〜Ｃ５）アルキル（メタ）アクリレート、Ｎ−ビニルアミド、アミノ基含有モノマーまたはその混合物から選択され；前記疎水性モノマーが、（メタ）アクリル酸と１〜３０個の炭素原子を含むアルコールのエステル、１〜２２個の炭素原子を含む脂肪族カルボン酸のビニルエステル、１〜２２個の炭素原子を含むアルコールのビニルエーテル、ビニル芳香族モノマー、ハロゲン化ビニル、ハロゲン化ビニリデン、会合性モノマー、半疎水性モノマーまたはその混合物から選択される組成物。
（項目２）
前記ポリマーの濃度が約０．５〜約３ｗｔ．％の範囲にある、項目１に記載の組成物。
（項目３）
前記ヒドロキシ（Ｃ１〜Ｃ５）アルキル（メタ）アクリレートが式：
【化１２】
2014530260.tif 000012
（式中、Ｒは水素またはメチルであり、Ｒ１は１〜５個の炭素原子を含む二価アルキレン部分であり、前記アルキレン部分は任意選択で１つまたは複数のメチル基で置換されていてよい）
で表される少なくとも１つの化合物から選択される、前記項目のいずれかに記載の組成物。
（項目４）
前記アミノ基含有モノマーが、（メタ）アクリルアミド、ジアセトンアクリルアミドおよび構造的に以下の式：
【化１３】
2014530260.tif 000013
（式中、Ｒ２は水素またはメチルであり、Ｒ３は水素、Ｃ１〜Ｃ５アルキルおよびＣ１〜Ｃ５ヒドロキシアルキルから独立に選択され、Ｒ４はＣ１〜Ｃ５アルキルまたはＣ１〜Ｃ５ヒドロキシアルキルから独立に選択され、Ｒ５は水素またはメチルであり、Ｒ６はＣ１〜Ｃ５アルキレンであり、Ｒ７は水素またはＣ１〜Ｃ５アルキルから独立に選択され、Ｒ８はＣ１〜Ｃ５アルキルから独立に選択される）で表される少なくとも１つのモノマーまたはその混合物から選択される、前記項目のいずれかに記載の組成物。
（項目５）
前記Ｎ−ビニルアミドが、ラクタム環部分中に４〜９個の原子を含むＮ−ビニルラクタムから選択され、環炭素原子は、任意選択で１つまたは複数のＣ１〜Ｃ３低級アルキル基で置換されていてよい、前記項目のいずれかに記載の組成物。
（項目６）
（メタ）アクリル酸と１〜３０個の炭素を含むアルコールの前記エステルが、式：
【化１４】
2014530260.tif 000014
（式中、Ｒ９は水素またはメチルであり、Ｒ１０はＣ１〜Ｃ２２アルキルである）
で表される少なくとも１つの化合物から選択される、前記項目のいずれかに記載の組成物。
（項目７）
１〜２２個の炭素原子を含む脂肪族カルボン酸の前記ビニルエステルが式：
【化１５】
2014530260.tif 000015
（式中、Ｒ１１は、アルキルまたはアルケニルであってよいＣ１〜Ｃ２２脂肪族基である）
で表される少なくとも１つの化合物から選択される、前記項目のいずれかに記載の組成物。
（項目８）
１〜２２個の炭素原子を含むアルコールの前記ビニルエーテルが式：
【化１６】
2014530260.tif 000016
（式中、Ｒ１３はＣ１〜Ｃ２２アルキルである）
で表される少なくとも１つの化合物から選択される、前記項目のいずれかに記載の組成物。
（項目９）
前記会合性モノマーが、（ｉ）エチレン性不飽和末端基ポーション；（ｉｉ）ポリオキシアルキレン中央部ポーションおよび（ｉｉｉ）８〜３０個の炭素原子を含む疎水性末端基ポーションを含む、前記項目のいずれかに記載の組成物。
（項目１０）
前記会合性モノマーが、式ＶＩＩおよび／またはＶＩＩＡ：
【化１７】
2014530260.tif 000017
（式中、Ｒ１４は水素またはメチルであり；Ａは−ＣＨ２Ｃ（Ｏ）Ｏ−、−Ｃ（Ｏ）Ｏ−、−Ｏ−、−ＣＨ２Ｏ−、−ＮＨＣ（Ｏ）ＮＨ−、−Ｃ（Ｏ）ＮＨ−、−Ａｒ−（ＣＥ２）ｚ−ＮＨＣ（Ｏ）Ｏ−、−Ａｒ−（ＣＥ２）ｚ−ＮＨＣ（Ｏ）ＮＨ−、または−ＣＨ２ＣＨ２ＮＨＣ（Ｏ）−であり；Ａｒは二価アリーレン（例えば、フェニレン）であり；ＥはＨまたはメチルであり；ｚは０または１であり；ｋは約０〜約３０の範囲の整数であり、ｍは０または１であり、ただし、ｋが０である場合、ｍは０であり、ｋが１〜約３０の範囲である場合、ｍは１であり；Ｄはビニルまたはアリル部分を表し；（Ｒ１５−Ｏ）ｎはポリオキシアルキレン部分であり、これはＣ２〜Ｃ４オキシアルキレン単位のホモポリマー、ランダムコポリマーまたはブロックコポリマーであってよく、Ｒ１５はＣ２Ｈ４、Ｃ３Ｈ６またはＣ４Ｈ８およびその組合せから選択される二価アルキレン部分であり；ｎは一態様では約２〜約１５０、他の態様では約１０〜約１２０、さらなる態様では約１５〜約６０の範囲の整数であり；Ｙは−Ｒ１５Ｏ−、−Ｒ１５ＮＨ−、−Ｃ（Ｏ）−、−Ｃ（Ｏ）ＮＨ−、−Ｒ１５ＮＨＣ（Ｏ）ＮＨ−または−Ｃ（Ｏ）ＮＨＣ（Ｏ）−であり；Ｒ１６は、Ｃ８〜Ｃ３０直鎖アルキル、Ｃ８〜Ｃ３０分枝状アルキル、Ｃ８〜Ｃ３０炭素環式アルキル、Ｃ２〜Ｃ３０アルキル置換フェニル、アラルキル置換フェニルおよびアリール置換Ｃ２〜Ｃ３０アルキルから選択される置換または非置換アルキルであり；Ｒ１６のアルキル基、アリール基、フェニル基は、ヒドロキシル基、アルコキシル基、ベンジル基
スチリル基およびハロゲン基からなる群から選択される１つまたは複数の置換基を任意選択で含む）
で表される、前記項目のいずれかに記載の組成物。
（項目１１）
前記会合性モノマーが、式ＶＩＩＢ：
【化１８】
2014530260.tif 000018
（式中、Ｒ１４は水素またはメチルであり；Ｒ１５は、Ｃ２Ｈ４、Ｃ３Ｈ６およびＣ４Ｈ８から独立に選択される二価アルキレン部分であり、ｎは約１０〜約６０の範囲の整数を表し、（Ｒ１５−Ｏ）はランダムまたはブロック構成で配置されていてよく；Ｒ１６は、Ｃ８〜Ｃ３０直鎖アルキル、Ｃ８〜Ｃ３０分枝状アルキル、Ｃ８〜Ｃ３０炭素環式アルキル、Ｃ２〜Ｃ３０アルキル置換フェニル、アラルキル置換フェニルおよびアリール置換Ｃ２〜Ｃ３０アルキルから選択される置換または非置換アルキルであり、Ｒ１６のアルキル基、アリール基、フェニル基は、ヒドロキシル基、アルコキシル基、ベンジル基  スチリル基およびハロゲン基からなる群から選択される１つまたは複数の置換基を任意選択で含む）
で表される、前記項目のいずれかに記載の組成物。
（項目１２）
前記半疎水性モノマーが、（ｉ）エチレン性不飽和末端基ポーション；（ｉｉ）ポリオキシアルキレン中央部ポーション、および（ｉｉｉ）水素または１〜４個の炭素原子を含むアルキル基から選択される末端基ポーションを含む、前記項目のいずれかに記載の組成物。
（項目１３）
前記半疎水性モノマーが、式ＶＩＩＩおよびＩＸ：
【化１９】
2014530260.tif 000019
（式中、Ｒ１４は水素またはメチルであり；Ａは、−ＣＨ２Ｃ（Ｏ）Ｏ−、−Ｃ（Ｏ）Ｏ−、−Ｏ−、−ＣＨ２Ｏ−、−ＮＨＣ（Ｏ）ＮＨ−、−Ｃ（Ｏ）ＮＨ−、−Ａｒ−（ＣＥ２）ｚ−ＮＨＣ（Ｏ）Ｏ−、−Ａｒ−（ＣＥ２）ｚ−ＮＨＣ（Ｏ）ＮＨ−または−ＣＨ２ＣＨ２ＮＨＣ（Ｏ）−であり；Ａｒは二価アリーレン（例えば、フェニレン）であり；ＥはＨまたはメチルであり；ｚは０または１であり；ｋは約０〜約３０の範囲の整数であり、ｍは０または１であり、ただし、ｋが０である場合、ｍは０であり、ｋが１〜約３０の範囲である場合、ｍは１であり；（Ｒ１５−Ｏ）ｎはポリオキシアルキレン部分であり、これはＣ２〜Ｃ４オキシアルキレン単位のホモポリマー、ランダムコポリマーまたはブロックコポリマーであってよく、Ｒ１５はＣ２Ｈ４、Ｃ３Ｈ６またはＣ４Ｈ８およびその組合せから選択される二価アルキレン部分であり；ｎは一態様では約２〜約１５０、他の態様では約５〜約１２０、さらなる態様では約１０〜約６０の範囲の整数であり；Ｒ１７は水素および直鎖または分枝状Ｃ１〜Ｃ４アルキル基から選択され；Ｄはビニルまたはアリル部分を表す）
で表される少なくとも１つのモノマーから選択される、前記項目のいずれかに記載の組成物。
（項目１４）
前記半疎水性モノマーが、式ＶＩＩＩＡおよびＶＩＩＩＢ：
ＣＨ２＝Ｃ（Ｒ１４）Ｃ（Ｏ）Ｏ−（Ｃ２Ｈ４Ｏ）ａ（Ｃ３Ｈ６Ｏ）ｂ−Ｈ    ＶＩＩＩＡ
ＣＨ２＝Ｃ（Ｒ１４）Ｃ（Ｏ）Ｏ−（Ｃ２Ｈ４Ｏ）ａ（Ｃ３Ｈ６Ｏ）ｂ−ＣＨ３    ＶＩＩＩＢ
（式中、Ｒ１４は水素またはメチルであり、「ａ」は、一態様では０または２〜約１２０、他の態様では約５〜約４５、さらなる態様では約１０〜約．２５の範囲の整数であり、「ｂ」は、一態様では約０または２〜約１２０、他の態様では約５〜約４５、さらなる態様では約１０〜約．２５の範囲の整数であり、ただし、「ａ」と「ｂ」が同時に０であることはない）
で表される少なくとも１つのモノマーから選択される、前記項目のいずれかに記載の組成物。
（項目１５）
ｂが０である、項目１４に記載の組成物。
（項目１６）
前記ポリマーが、少なくとも３０ｗｔ．％の前記親水性モノマー（複数可）および少なくとも５ｗｔ．％の前記疎水性モノマーを含むモノマー混合物から重合される、前記項目のいずれかに記載の組成物。
（項目１７）
前記モノマー混合物が、前記ポリマー中に前記ポリマーの乾燥重量に対して約０．０１〜約１ｗｔ．％組み込まれるのに十分な量で存在する架橋性モノマーを含む、前記項目のいずれかに記載の組成物。
（項目１８）
前記架橋性モノマーが、平均で約３個の架橋可能な不飽和部分を含む、前記項目のいずれかに記載の組成物。
（項目１９）
前記モノマー混合物が、前記ポリマー中に前記ポリマーの乾燥重量に対して約０．０１〜約０．３ｗｔ．％組み込まれるのに十分な量で存在する架橋性モノマーを含む、前記項目のいずれかに記載の組成物。
（項目２０）
前記少なくとも１つの架橋性モノマーが、トリメチロールプロパンのポリアリルエーテル、ペンタエリスリトールのポリアリルエーテル、スクロースのポリアリルエーテルまたはその混合物から選択される、前記項目のいずれかに記載の組成物。
（項目２１）
前記少なくとも１つの架橋性モノマーが、ペンタエリスリトールジアリルエーテル、ペンタエリスリトールトリアリルエーテル、ペンタエリスリトールテトラアリルエーテルまたはその混合物から選択される、前記項目のいずれかに記載の組成物。
（項目２２）
前記ポリマーが、ラウリル硫酸ナトリウムおよび０．１ｗｔ．％の塩化ナトリウムの存在下で、線寸法で少なくとも２．５倍のプラトー膨潤を示す粒子の形態である、前記項目のいずれかに記載の組成物。
（項目２３）
前記少なくとも１つの界面活性剤が、アニオン性、カチオン性、両性、非イオン性またはその混合物から選択される、前記項目のいずれかに記載の組成物。
（項目２４）
前記少なくとも１つの界面活性剤が、アニオン性界面活性剤から選択される、前記項目のいずれかに記載の組成物。
（項目２５）
前記少なくとも１つの界面活性剤が、アニオン性界面活性剤および両性界面活性剤から選択される、前記項目のいずれかに記載の組成物。
（項目２６）
前記少なくとも１つのアニオン性界面活性剤がエトキシ化されている、前記項目のいずれかに記載の組成物。
（項目２７）
前記少なくとも１つのアニオン性界面活性剤が、平均で１〜３モルのエトキシ化を含む、前記項目のいずれかに記載の組成物。
（項目２８）
前記少なくとも１つのアニオン性界面活性剤が、平均で１〜２モルのエトキシ化を含む、前記項目のいずれかに記載の組成物。
（項目２９）
前記少なくとも１つのアニオン性界面活性剤が、ドデシル硫酸ナトリウム、ラウリル硫酸ナトリウム、ラウレス硫酸ナトリウムまたはその混合物から選択される、前記項目のいずれかに記載の組成物。
（項目３０）
前記少なくとも１つの両性界面活性剤が、コカミドプロピルベタインである、前記項目のいずれかに記載の組成物。
（項目３１）
前記少なくともポリマーおよび前記少なくとも１つの界面活性剤が、エチレンオキシド部分を実質的に含まない、前記項目のいずれかに記載の組成物。
（項目３２）
界面活性剤の濃度が、前記降伏応力流体の重量に対して２５ｗｔ．％未満（活性）である、前記項目のいずれかに記載の組成物。
（項目３３）
界面活性剤の濃度が、全組成物重量に対して約６〜約２０ｗｔ．％（活性物質）の範囲にある、前記項目のいずれかに記載の組成物。
（項目３４）
アニオン性界面活性剤と両性界面活性剤（活性物質）の比が、一態様では１０：１〜約２：１、他の態様では９：１、８：１、７：１  ６：１、５：１、４．５：１、４：１または３：１である、前記項目のいずれかに記載の組成物。
（項目３５）
ポリマー固体の量が、全組成物重量に対して約１〜約３ｗｔ．％の範囲にある、前記項目のいずれかに記載の組成物。
（項目３６）
前記降伏応力流体の前記降伏応力が少なくとも０．１Ｐａである、前記項目のいずれかに記載の組成物。
（項目３７）
前記降伏応力流体の前記降伏応力が少なくとも０．５Ｐａである、前記項目のいずれかに記載の組成物。
（項目３８）
前記降伏応力流体の前記降伏応力が少なくとも１Ｐａである、前記項目のいずれかに記載の組成物。
（項目３９）
前記降伏応力流体が、０．５〜１．５ｍｍのサイズのビーズを２３℃で少なくとも１カ月間懸濁させることができ、ビーズ材料と水の比重差が＋／−０．０１〜０．５である、前記項目のいずれかに記載の組成物。
（項目４０）
０．５〜３００μｍのサイズのマイクロカプセルを２３℃で少なくとも１カ月間懸濁させることができ、マイクロカプセルビーズと水の比重差が＋／−０．２〜０．５である、前記項目のいずれかに記載の組成物。
（項目４１）
前記降伏応力が、ｐＨ範囲２〜１４で実質的にｐＨに非依存性である、前記項目のいずれかに記載の組成物。
（項目４２）
前記降伏応力が、ｐＨ範囲３〜１０で実質的にｐＨに非依存性である、前記項目のいずれかに記載の組成物。
（項目４３）
光透過率％が少なくとも１０％である、前記項目のいずれかに記載の組成物。
（項目４４）
光透過率％が少なくとも２０％である、前記項目のいずれかに記載の組成物。
（項目４５）
雲母粒子をさらに含む、前記項目のいずれかに記載の組成物。
（項目４６）
外観が真珠光沢性である、前記項目のいずれかに記載の組成物。
（項目４７）
粘度が、３秒−１のせん断速度で２Ｐａ・ｓ未満である、前記項目のいずれかに記載の組成物。
（項目４８）
０．１〜１秒−１のせん断速度で０．５未満のずり減粘指数を有する、前記項目のいずれかに記載の組成物。
（項目４９）
弾性係数が、固定周波数での臨界応力より低い振動応力における粘性係数より大きい、前記項目のいずれかに記載の組成物。
（項目５０）
前記ポリマーがエマルジョンポリマーである、前記項目のいずれかに記載の組成物。
（項目５１）
前記ポリマーがエマルジョンポリマーである、前記項目のいずれかに記載の組成物。
（項目５２）
前記降伏応力が少なくとも０．１Ｐａである、項目５１に記載の組成物。
（項目５３）
前記降伏応力が、１Ｈｚ〜０．００１Ｈｚの周波数範囲から選択される固定周波数で測定される、項目５２に記載の組成物。
（項目５４）
前記エマルジョンポリマーが、少なくとも３０ｗｔ．％の少なくとも１つのＣ１〜Ｃ４ヒドロキシアルキル（メタ）アクリレート、１５〜７０ｗｔ．の少なくとも１つのＣ１〜Ｃ１２アルキル（メタ）アクリレート、５〜４０ｗｔ．％の少なくとも１つのＣ１〜Ｃ１０カルボン酸のビニルエステル（全モノマー重量に対して）および０．０１〜１ｗｔ．％の少なくとも１つの架橋剤（前記ポリマーの乾燥重量に対して）を含むモノマー混合物から重合される、項目５１〜５３のいずれかに記載の組成物。
（項目５５）
前記エマルジョンポリマーが、少なくとも３０ｗｔ．％の少なくとも１つのＣ１〜Ｃ４ヒドロキシアルキル（メタ）アクリレート、１５〜７０ｗｔ．の少なくとも１つのＣ１〜Ｃ１２アルキル（メタ）アクリレート、１〜１０ｗｔ．％の会合性モノマー、半疎水性モノマーまたはその混合物から選択される少なくとも１つのモノマー（全モノマー重量に対して）および０．０１〜１ｗｔ．％の少なくとも１つの架橋剤（前記ポリマーの乾燥重量に対して）を含むモノマー混合物から重合される、項目５１〜５４のいずれかに記載の組成物。
（項目５６）
前記Ｃ１〜Ｃ４ヒドロキシアルキル（メタ）アクリレートがヒドロキシエチルメタクリレートであり、前記Ｃ１〜Ｃ１２アルキルアクリレートがメチルメタクリレート、エチルアクリレート、ブチルアクリレートまたはその混合物から選択され、前記Ｃ１〜Ｃ１０カルボン酸のビニルエステルがギ酸ビニル、酢酸ビニル、プロピオン酸ビニル、酪酸ビニル、イソ酪酸ビニル、吉草酸ビニル、ヘキサン酸ビニル、２−メチルヘキサン酸ビニル（ｖｉｎｙｌ  ２−ｍｅｔｈｙｌｈｅｘａｎａｔｅ）、２−エチルヘキサン酸ビニル、イソオクタン酸ビニル、ノナン酸ビニル、ネオデカン酸ビニル、デカン酸ビニル、ベルサチン酸ビニル、ラウリン酸ビニル、パルミチン酸ビニル、ステアリン酸ビニルまたはその混合物、またはその混合物から選択される、項目５４に記載の組成物。
（項目５７）
前記エマルジョンポリマーが、ヒドロキシエチルメタクリレート、およびメチルメタクリレート、エチルアクリレート、ブチルアクリレート、酢酸ビニル、ネオデカン酸ビニル、デカン酸ビニル、会合性モノマー、半疎水性モノマーまたはその混合物から選択されるモノマーを含むモノマー混合物から重合される、項目５５または５６のいずれかに記載の組成物。
（項目５８）
前記エマルジョンポリマーが、ヒドロキシエチルメタクリレート、エチルアクリレート、ブチルアクリレートならびに会合性および／または半疎水性のモノマーから選択されるモノマーを含むモノマー混合物から重合される、項目５７に記載の組成物。
（項目５９）
前記エマルジョンポリマーが、ヒドロキシエチルメタクリレート、エチルアクリレート、ブチルアクリレートおよび酢酸ビニルを含むモノマー混合物から重合される、項目５６または５７のいずれかに記載の組成物。
（項目６０）
前記エマルジョンポリマーが、ヒドロキシエチルメタクリレート、エチルアクリレート、ブチルアクリレートならびに会合性および／または半疎水性のモノマーから選択されるモノマーを含むモノマー混合物から重合される、項目５５、５７または５８のいずれかに記載の組成物。
（項目６１）
前記会合性モノマーが、（ｉ）エチレン性不飽和末端基ポーション；（ｉｉ）ポリオキシアルキレン中央部ポーションおよび（ｉｉｉ）８〜３０個の炭素原子を含む疎水性末端基ポーションを含む、項目６０に記載の組成物。
（項目６２）
前記会合性モノマーが、式ＶＩＩおよび／またはＶＩＩＡ：
【化２０】
2014530260.tif 000020
（式中、Ｒ１４は水素またはメチルであり；Ａは−ＣＨ２Ｃ（Ｏ）Ｏ−、−Ｃ（Ｏ）Ｏ−、−Ｏ−、−ＣＨ２Ｏ−、−ＮＨＣ（Ｏ）ＮＨ−、−Ｃ（Ｏ）ＮＨ−、−Ａｒ−（ＣＥ２）ｚ−ＮＨＣ（Ｏ）Ｏ−、−Ａｒ−（ＣＥ２）ｚ−ＮＨＣ（Ｏ）ＮＨ−、または−ＣＨ２ＣＨ２ＮＨＣ（Ｏ）−であり；Ａｒは二価アリーレン（例えば、フェニレン）であり；ＥはＨまたはメチルであり；ｚは０または１であり；ｋは約０〜約３０の範囲の整数であり、ｍは０または１であり、ただし、ｋが０である場合、ｍは０であり、ｋが１〜約３０の範囲である場合、ｍは１であり；Ｄはビニルまたはアリル部分を表し；（Ｒ１５−Ｏ）ｎはポリオキシアルキレン部分であり、これはＣ２〜Ｃ４オキシアルキレン単位のホモポリマー、ランダムコポリマーまたはブロックコポリマーであってよく、Ｒ１５はＣ２Ｈ４、Ｃ３Ｈ６またはＣ４Ｈ８およびその組合せから選択される二価アルキレン部分であり；ｎは一態様では約２〜約１５０、他の態様では約１０〜約１２０、さらなる態様では約１５〜約６０の範囲の整数であり；Ｙは−Ｒ１５Ｏ−、−Ｒ１５ＮＨ−、−Ｃ（Ｏ）−、−Ｃ（Ｏ）ＮＨ−、−Ｒ１５ＮＨＣ（Ｏ）ＮＨ−または−Ｃ（Ｏ）ＮＨＣ（Ｏ）−であり；Ｒ１６は、Ｃ８〜Ｃ３０直鎖アルキル、Ｃ８〜Ｃ３０分枝状アルキル、Ｃ８〜Ｃ３０炭素環式アルキル、Ｃ２〜Ｃ３０アルキル置換フェニル、アラルキル置換フェニルおよびアリール置換Ｃ２〜Ｃ３０アルキルから選択される置換または非置換アルキルであり；Ｒ１６のアルキル基、アリール基、フェニル基は、ヒドロキシル基、アルコキシル基、ベンジル基
スチリル基およびハロゲン基からなる群から選択される１つまたは複数の置換基を任意選択で含む）
で表される、項目６１に記載の組成物。
（項目６３）
前記会合性モノマーが、式ＶＩＩＢ：
【化２１】
2014530260.tif 000021
（式中、Ｒ１４は水素またはメチルであり；Ｒ１５は、Ｃ２Ｈ４、Ｃ３Ｈ６およびＣ４Ｈ８から独立に選択される二価アルキレン部分であり、ｎは約１０〜約６０の範囲の整数を表し、（Ｒ１５−Ｏ）はランダムまたはブロック構成で配置されていてよく；Ｒ１６は、Ｃ８〜Ｃ３０直鎖アルキル、Ｃ８〜Ｃ３０分枝状アルキル、Ｃ８〜Ｃ３０炭素環式アルキル、Ｃ２〜Ｃ３０アルキル置換フェニル、アラルキル置換フェニルおよびアリール置換Ｃ２〜Ｃ３０アルキルから選択される置換または非置換アルキルであり、Ｒ１６のアルキル基、アリール基、フェニル基は、ヒドロキシル基、アルコキシル基、ベンジル基  スチリル基およびハロゲン基からなる群から選択される１つまたは複数の置換基を任意選択で含む）
で表される、項目６１または６２のいずれかに記載の組成物。
（項目６４）
前記半疎水性モノマーが、（ｉ）エチレン性不飽和末端基ポーション；（ｉｉ）ポリオキシアルキレン中央部ポーション、および（ｉｉｉ）水素または１〜４個の炭素原子を含むアルキル基から選択される末端基ポーションを含む、項目５９〜６３のいずれかに記載の組成物。
（項目６５）
前記半疎水性モノマーが、式ＶＩＩＩおよびＩＸ：
【化２２】
2014530260.tif 000022
（式中、Ｒ１４は水素またはメチルであり；Ａは、−ＣＨ２Ｃ（Ｏ）Ｏ−、−Ｃ（Ｏ）Ｏ−、−Ｏ−、−ＣＨ２Ｏ−、−ＮＨＣ（Ｏ）ＮＨ−、−Ｃ（Ｏ）ＮＨ−、−Ａｒ−（ＣＥ２）ｚ−ＮＨＣ（Ｏ）Ｏ−、−Ａｒ−（ＣＥ２）ｚ−ＮＨＣ（Ｏ）ＮＨ−または−ＣＨ２ＣＨ２ＮＨＣ（Ｏ）−であり；Ａｒは二価アリーレン（例えば、フェニレン）であり；ＥはＨまたはメチルであり；ｚは０または１であり；ｋは約０〜約３０の範囲の整数であり、ｍは０または１であり、ただし、ｋが０である場合、ｍは０であり、ｋが１〜約３０の範囲である場合、ｍは１であり；（Ｒ１５−Ｏ）ｎはポリオキシアルキレン部分であり、これはＣ２〜Ｃ４オキシアルキレン単位のホモポリマー、ランダムコポリマーまたはブロックコポリマーであってよく、Ｒ１５はＣ２Ｈ４、Ｃ３Ｈ６またはＣ４Ｈ８およびその組合せから選択される二価アルキレン部分であり；ｎは一態様では約２〜約１５０、他の態様では約５〜約１２０、さらなる態様では約１０〜約６０の範囲の整数であり；Ｒ１７は水素および直鎖または分枝状Ｃ１〜Ｃ４アルキル基から選択され；Ｄはビニルまたはアリル部分を表す）
で表される少なくとも１つのモノマーから選択される、項目６４に記載の組成物。
（項目６６）
前記半疎水性モノマーが、式ＶＩＩＩＡおよびＶＩＩＩＢ：
ＣＨ２＝Ｃ（Ｒ１４）Ｃ（Ｏ）Ｏ−（Ｃ２Ｈ４Ｏ）ａ（Ｃ３Ｈ６Ｏ）ｂ−Ｈ    ＶＩＩＩＡ
ＣＨ２＝Ｃ（Ｒ１４）Ｃ（Ｏ）Ｏ−（Ｃ２Ｈ４Ｏ）ａ（Ｃ３Ｈ６Ｏ）ｂ−ＣＨ３    ＶＩＩＩＢ
（式中、Ｒ１４は水素またはメチルであり、「ａ」は、一態様では０または２〜約１２０、他の態様では約５〜約４５、さらなる態様では約１０〜約．２５の範囲の整数であり、「ｂ」は、一態様では約０または２〜約１２０、他の態様では約５〜約４５、さらなる態様では約１０〜約．２５の範囲の整数であり、ただし、「ａ」と「ｂ」が同時に０であることはない）
で表される少なくとも１つのモノマーから選択される、項目６０〜６５のいずれかに記載の組成物。
（項目６７）
ｂが０である、項目６６に記載の組成物。
（項目６８）
前記会合性モノマーが、ラウリルポリエトキシ化（メタ）アクリレート、セチルポリエトキシ化（メタ）アクリレート、セテアリルポリエトキシ化（メタ）アクリレート、ステアリルポリエトキシ化（メタ）アクリレート、アラキジルポリエトキシ化（メタ）アクリレート、ベヘニルポリエトキシ化（メタ）アクリレート、セロチルポリエトキシ化（メタ）アクリレート、モンタニルポリエトキシ化（メタ）アクリレート、メリシルポリエトキシ化（メタ）アクリレートから選択され、前記モノマーのポリエトキシ化ポーションが約２〜約５０のエチレンオキシド単位を含み、前記半疎水性モノマーがメトキシポリエチレングリコール（メタ）アクリレートまたはポリエチレングリコール（メタ）アクリレートから選択され、前記モノマーの前記ポリエトキシ化ポーションが約２〜約５０のエチレンオキシド単位を含む、項目５５、５７、５８、６０〜６７のいずれかに記載の組成物。
（項目６９）
前記架橋剤が、平均で３個の架橋可能な不飽和官能基を有するモノマーから選択される、項目５１〜６８のいずれかに記載の組成物。
（項目７０）
前記架橋剤がペンタエリスリトールトリアリルエーテルである、項目６９に記載の組成物。
（項目７１）
前記ペンタエリスリトールトリアリルエーテルが、約０．０１〜約０．３（前記ポリマーの乾燥重量に対して）の範囲の量で存在する、項目７０に記載の組成物。
（項目７２）
前記モノマー混合物を保護コロイドの存在下で重合させる、項目５１〜７１のいずれかに記載の組成物。
（項目７３）
前記モノマー混合物を、ポリ（ビニルアルコール）の存在下で重合させる、項目５１〜７２のいずれかに記載の組成物。
（項目７４）
前記エマルジョンポリマーを、部分的に加水分解されたポリ（ビニルアルコール）の存在下で重合させる、項目５１〜７３のいずれかに記載の組成物。
（項目７５）
前記部分的に加水分解されたポリ（ビニルアルコール）が、約８０〜９０％の範囲で加水分解されている、項目７４に記載の組成物。
（項目７６）
前記エマルジョンポリマーが、約４０〜４５ｗｔ．％のヒドロキシエチルアクリレート、３０〜５０ｗｔ．％のエチルアクリレート、１０〜２０ｗｔ．％のブチルアクリレートならびに約１〜約５ｗｔ．％の少なくとも１つの会合性および／または半疎水性モノマー（全モノマー重量に対して）ならびに少なくとも１つの架橋剤を含むモノマー混合物から重合される、項目５１〜７５のいずれかに記載の組成物。
（項目７７）
ａ）水；
ｂ）ｉ）４０〜５０ｗｔ．％の少なくとも１つのヒドロキシ（Ｃ１〜Ｃ５）アルキル（メタ）アクリレートモノマー（全モノマーｗｔ．に対して）；
ｉｉ）１５〜７０ｗｔ．％の（Ｃ１〜Ｃ５）アルキル（メタ）アクリレートモノマーから選択される少なくとも２つの異なるモノマー（全モノマーｗｔ．に対して）；
ｉｉｉ）０．５〜５ｗｔ．％の会合性および／または半疎水性のモノマー；および
ｉｖ）一態様では０．０１〜１ｗｔ．％または０．１〜０．３ｗｔ．％の少なくとも１つの架橋剤（ポリマーの乾燥重量に対して）
を含むモノマー混合物から調製された１〜５ｗｔ．％の少なくとも１つの非イオン性の両親媒性エマルジョンポリマー；ならびに
ｃ）６〜２０ｗｔ．％のアニオン性界面活性剤および両性界面活性剤を含む界面活性剤混合物
を含む、項目５１〜７６のいずれかに記載の降伏応力流体組成物。
（項目７８）
前記モノマーｉ）がヒドロキシエチルメタクリレートである、項目７７に記載の降伏応力流体組成物。
（項目７９）
前記モノマーｉｉ）が、エチルアクリレートおよびｎ−ブチルアクリレートである、項目７７または７８のいずれかに記載の降伏応力流体組成物。
（項目８０）
エチルアクリレートが、前記モノマー混合物の約３５〜約５０ｗｔ．％の範囲の量で存在する、項目７７〜７９のいずれかに記載の降伏応力流体組成物。
（項目８１）
ブチルアクリレートが、前記モノマー混合物の約１０〜約２０ｗｔ．％の範囲の量で存在する、項目７７〜８０のいずれかに記載の降伏応力流体組成物。
（項目８２）
前記会合性モノマーが、ベヘニルポリエトキシ化メタクリレートから選択される、項目７７〜８１のいずれかに記載の降伏応力流体。
（項目８３）
前記会合性モノマーが２〜３０モルのエトキシ化を含む、項目７７〜８２に記載の降伏応力流体。
（項目８４）
前記半疎水性モノマーがメトキシポリエチレングリコールメタクリレートから選択される、項目７１〜８３のいずれかに記載の降伏応力流体。
（項目８５）
前記アニオン性界面活性剤が、一態様では平均で１〜３モルのエトキシ化を含む、または他の態様では平均で１〜２モルのエトキシ化を含む、項目７７〜８４のいずれかに記載の降伏応力流体組成物。
（項目８６）
前記アニオン性界面活性剤と前記両性界面活性剤の比が、約１０：１〜約２：１（ｗｔ．／ｗｔ．）の範囲にある、項目７７〜８５のいずれかに記載の降伏応力流体組成物。
（項目８７）
前記アニオン性界面活性剤が、ドデシルスルフェート、ラウリルスルフェート、ラウレススルフェートのナトリウム塩またはアンモニウム塩またはその混合物から選択される、項目７７〜８６のいずれかに記載の降伏応力流体組成物。
（項目８８）
前記両性界面活性剤がコカミドプロピルベタインである、項目７７〜８７のいずれかに記載の降伏応力流体組成物。
（項目８９）
電解質をさらに含む、前記項目のいずれかに記載の組成物。
（項目９０）
前記電解質が、ピロリン酸カリウム、トリポリリン酸カリウム、クエン酸ナトリウムまたはクエン酸カリウム、塩化カルシウムおよび臭化カルシウム、ハロゲン化亜鉛、塩化バリウム  硝酸カルシウム、塩化カリウム、塩化ナトリウム、ヨウ化カリウム、臭化ナトリウムおよび臭化アンモニウム、アルカリ金属硝酸塩または硝酸アンモニウムならびにそのブレンドから選択される、項目８９に記載の組成物。
（項目９１）
前記電解質の量が、全組成物重量に対して約０．１〜約４ｗｔ．％の範囲にある、項目９０に記載の組成物。
（項目９２）
不溶性物質、微粒子材料またはその組合せをさらに含む、項目５１〜９１のいずれかに記載の組成物。
（項目９３）
前記微粒子材料が、雲母、被覆雲母、顔料、剥離剤、フケ防止剤、粘土、膨潤性粘土、ラポナイト、マイクロスポンジ、化粧品用ビーズ、化粧品用マイクロカプセル、フレークまたはその混合物から選択される、項目９２に記載の組成物。
（項目９４）
前記微粒子材料が、砂、焼結ボーキサイト、ガラス玉、セラミック材料、ポリスチレンビーズまたはその混合物から選択される、項目９２に記載の組成物。
（項目９５）
前記不溶性物質が、ガス気泡、リポソーム、シリコーンまたはその混合物から選択される、項目９２に記載の組成物。
（項目９６）
項目１〜９２のいずれかに記載の降伏応力流体を含む、掘削地下累層において使用するための掘削流体。
（項目９７）
項目１〜９２のいずれかに記載の降伏応力流体を含む、破砕地下累層において使用するための液圧破砕流体。
（項目９８）
プロッパントをさらに含む、項目１０９に記載の液圧破砕流体。